КЕРАМИЧЕСКАЯ МАССА
CERAMIC MASS

Изобретение относится к области технологии силикатов и касается составов керамических масс для производства керамического кирпича.
Известна керамическая масса следующего состава, мас.%: глина тугоплавкая 20,0-30,0; кварциты 70,0-80,0 [1].
Задачей изобретения является повышение прочности кирпича, полученного из керамической массы.
Технический результат достигается тем, что керамическая масса, содержащая глину тугоплавкую, кварциты, дополнительно содержит красный шлам при следующем соотношении компонентов, мас.%: глина тугоплавкая 50,0-60,0; кварциты 20,0-25,0; красный шлам 20,0-25,0.
В таблице приведены составы керамической массы.
Таблица
Компоненты
Состав, мас.%
1
2
3
Глина тугоплавкая
50,0
55,0
60,0
Кварциты
25,0
22,5
20,0
Красный шлам
25,0
22,5
20,0
Предел прочности при сжатии, МПа
~65
~65
~65
2
2
3
2
2
3
2
2
2
2
2
3
2
3
2
В составе керамической массы могут быть использованы: глины тугоплавкие, содержащие, мас.%: SiO 42,0-80,0; AlO 13,0-35,0; TiO 0,3-1,6; FeO 1,2-11,0; CaO от следов до 1,7; MgO 0,2-1,6; NaO 0,1-3,6; KO 0,1-4,4; п.п.п. 2,6-15,7; кварциты, химический состав которых представлен, главным образом, кварцем; красный шлам - отход производства глинозема из бокситов, характеризующийся следующим химическим составом, мас.%: SiO 9,5-11,1; TiO 4,4-5,6; AlO 17,0-19,0; FeO 39,0-42,9; CaO 7,6-9,5; NaO 6,2-6,9; п.п.п. 7,8-10,5.
2
Кварциты размалывают до получения порошков с удельной поверхностью 2000-4000 см/г, добавляют измельченную глину, красный шлам и смешивают. Массу увлажняют до 8-13% и прессуют нее кирпич, который обжигают при температуре 1050-1150°C.
Источники информации
1. SU 1542932, C04B 33/00, 1990.